(57)【要約】【課題】非粘着面が滑りにくいだけでなく、全体を薄く形成してテープロールに巻回することも容易で手軽に取り扱うことができ、弁当や惣菜などの食品を入れる容器に封をする際に好適に用いることのできる片面粘着テープを提供する。【解決手段】片面粘着テープ１０を、少なくとも、基材層１３と、基材層１３の裏面側に配された粘着層１４と、基材層１３の表面側に配された非粘着層１１との３層で構成されたものとし、非粘着層１１を、低密度ポリエチレンとエチレン−酢酸ビニル共重合体とを混合した組成物によって形成した。非粘着層１１と基材層１３との間に、低密度ポリエチレンで形成された中間層１２を設けると好ましい。【選択図】図１
2010013508.tif 000002
【特許請求の範囲】
【請求項１】
基材層と、基材層の裏面側に配された粘着層と、基材層の表面側に配された非粘着層との少なくとも３層で構成された片面粘着テープであって、
非粘着層が、低密度ポリエチレンとエチレン−酢酸ビニル共重合体とを混合した組成物によって形成されたことを特徴とする片面粘着テープ。
【請求項２】
非粘着層を形成する低密度ポリエチレンの密度が０．８７０〜０．９２９ｇ／ｃｍ３である請求項１記載の片面粘着テープ。
【請求項３】
非粘着層を形成するエチレン−酢酸ビニル共重合体における酢酸ビニルの含量が２０〜５０重量％である請求項１記載の片面粘着テープ。
【請求項４】
非粘着層におけるエチレン−酢酸ビニル共重合体の含量が１〜３０重量％である請求項１記載の片面粘着テープ。
【請求項５】
非粘着層の厚さが５〜３０μｍであり、基材層の厚さが５〜７０μｍであり、粘着層の厚さが１０〜５０μｍであり、かつ全体の厚さが３０〜１５０μｍとされた請求項１記載の片面粘着テープ。
【請求項６】
非粘着層と基材層との間に、低密度ポリエチレンで形成された中間層が設けられた請求項１記載の片面粘着テープ。
【請求項７】
基材層がポリプロピレン又はポリエチレンテレフタレートによって形成された請求項１記載の片面粘着テープ。
【請求項８】
粘着層がアクリル系粘着剤又はゴム系粘着剤によって形成された請求項１記載の片面粘着テープ。
【請求項９】
ＪＩＳＫ７１２５に規定される摩擦係数試験方法に基づいて測定した非粘着面の静摩擦係数が０．４以上であり、全体の厚さが３０〜１５０μｍであることを特徴とする片面粘着テープ。
【請求項１０】
基材層と、基材層の裏面側に配された粘着層と、基材層の表面側に配された非粘着層との少なくとも３層で構成された片面粘着ラベルであって、
非粘着層が、低密度ポリエチレンとエチレン−酢酸ビニル共重合体とを混合した組成物によって形成されたことを特徴とする片面粘着ラベル。
【請求項１１】
ＪＩＳＫ７１２５に規定される摩擦係数試験方法に基づいて測定した非粘着面の静摩擦係数が０．４以上であり、全体の厚さが３０〜１５０μｍであることを特徴とする片面粘着ラベル。
【請求項１２】
上蓋と下皿からなる容器に収容された商品を包装する商品包装方法であって、
基材層と、基材層の裏面側に配された粘着層と、基材層の表面側に配された非粘着層との少なくとも３層で構成され、非粘着層が、低密度ポリエチレンとエチレン−酢酸ビニル共重合体とを混合した組成物によって形成された片面粘着テープの一端を上蓋の上面における縁部付近に留めて、該片面粘着テープの中間部分を容器の側方に掛け回し、該片面粘着テープの他端を下皿の底面における縁部付近に留めることを特徴とする商品包装方法。
【発明の詳細な説明】
【技術分野】
【０００１】
本発明は、非粘着面が滑り難くなるように工夫を施した片面粘着テープと片面粘着ラベルに関する。特に、弁当や惣菜など、多段に積み重ねられた状態で搬送や運搬されることの多い商品に貼り付けるのに適した片面粘着テープと片面粘着ラベルに関する。また、この粘着テープを用いて行う商品包装方法に関する。
【背景技術】
【０００２】
コンビニエンスストアやスーパーマーケットへ足を運ぶと、図２と図３に示すように、上蓋２１と下皿２２からなる容器２０に入れられて積み重ねられた状態で販売されている弁当や惣菜を数多く目にすることができる。これらの商品は、搬送時に上蓋２１が開いて中身がこぼれたり、販売時に上蓋２１が開けられたりすることがないように、片面粘着テープ１０で封をするのが一般的となっている。片面粘着テープ１０の貼り付け方は様々であるが、片面粘着テープ１０の一端を上蓋２１の上面における縁部付近に留めて、その中間部分を容器２０の側方に掛け回し、その他端を下皿２２の底面における縁部付近に留める方法が広く採用されている。片面粘着テープ１０は、通常、それぞれの容器２０における複数箇所（図２と図３の例では１つの容器２０につき２箇所）に貼り付けられる。
【０００３】
しかし、このような用途で用いられている片面粘着テープ１０は、その基材がポリプロピレンやポリエチレンテレフタレートなどで形成され、非粘着面が滑らかなものが殆どであったために、図３の太矢印で示したように、上側の容器２０を滑らせて落下させる原因となることが指摘されていた。複数の商品を積み重ねた際に、下側の商品の容器２０に貼り付けられた片面粘着テープ１０における網掛ハッチングで示した部分Ａ（図２）と、上側の商品の容器２０に貼り付けられた片面粘着１０テープにおける網掛ハッチングで示した部分Ｂ（図２）とが重なるようなことがあると、その非粘着面同士が滑ってしまうからである。事実、コンビニエンスストアで販売される弁当は、出荷されてから各店舗に届けられるまでの間は積み重ねられた状態で搬送され、各店舗でも積み重ねられた状態に陳列されるが、僅かな衝撃や振動によって上側の弁当が滑り落ちてしまい、その中身が乱れて売り物にならなくなることも多々あったため、コンビニエンスストアを経営する各社はその対策に頭を悩ませていた。
【０００４】
ところで、特許文献１には、合成樹脂製パレットなどの積載用器具の積載面に貼り付けて使用する滑り止めテープであって、その表面に多数の突起を形成したものが提案されている。これにより、積載用器具の積載面に油が付着しているような場合であっても、該積載用器具に積載された積載物を滑りにくくすることが可能になるとされている。しかし、特許文献１に記載された滑り止めテープは、多数の突起を有するために、薄く形成することが困難であり、弁当や惣菜などの食品を入れる容器に封をするためのものとしては適していないばかりか、テープロールに巻回するものとしても適していなかった。
【０００５】
また、特許文献２と特許文献３には、基材層と粘着層とからなる片面粘着テープであって、密度０．８９ｇ／ｃｍ３以下の超低密度ポリエチレン８０重量％以上と、酢酸ビニル含量４０重量％以上のエチレン−酢酸ビニル共重合体１〜１０重量％とを含むポリオレフィン系ベースポリマー１００重量部に対して、金属水酸化物８０〜１５０重量部と適量の各種材料（特許文献２の片面粘着テープにおいては難燃助剤５〜１５重量部、特許文献３の片面粘着テープにおいては含窒素有機化合物１０〜５０重量部と亜鉛化合物１〜１０重要部）を配合した樹脂組成物によって基材層を形成した片面粘着テープが提案されている。
【０００６】
これにより、難燃性と機械強度と耐熱性と柔軟性のバランスが良く、燃焼してもダイオキシンやハロゲン含有ガスなどの有害物質を発生することがなく、発煙量も少ない片面粘着テープを提供することが可能になるとされている。また、焼却後の残渣である灰分が極めて少なくして、片面粘着テープの処理費用を削減することも可能になるとされている。しかし、特許文献２や特許文献３に記載された片面粘着テープは、基材層の厚みが１７０μｍ程度で粘着層の厚さが１００μｍの厚手のものとなっており、電線やケーブルの配線作業に用いることを目的としたものとなっていた。このため、特許文献２や特許文献３に記載された片面粘着テープも弁当や惣菜などの食品を入れる容器に封をするためのものとしては適していなかった。
【０００７】
【特許文献１】特開２００２−００２６９２号公報
【特許文献２】特開２００３−１６５９６２号公報
【特許文献３】特開２００３−１９３００１号公報
【発明の開示】
【発明が解決しようとする課題】
【０００８】
本発明は、上記課題を解決するためになされたものであり、非粘着面が滑りにくいだけでなく、全体を薄く形成してテープロールに巻回することも容易で手軽に取り扱うことができ、弁当や惣菜などの食品を入れる容器に封をする際に好適に用いることのできる片面粘着テープを提供するものである。また、この粘着テープを用いて行う商品搬送方法と商品陳列方法を提供し、容器に入れられた商品を多段に積み重ねた状態で搬送又は陳列した際に、上側の商品が滑り落ちるのを防止することも本発明の目的である。さらに、多段に積み重ねた状態で搬送又は陳列される商品に貼り付けるのに適したラベルを提供することも本発明の目的である。
【課題を解決するための手段】
【０００９】
上記課題は、基材層と、基材層の裏面側に配された粘着層と、基材層の表面側に配された非粘着層との少なくとも３層で構成された片面粘着テープであって、非粘着層が、低密度ポリエチレン（ＬＤＰＥ）とエチレン−酢酸ビニル共重合体（ＥＶＡ）とを混合した組成物によって形成されたことを特徴とする片面粘着テープを提供することによって解決される。これにより、非粘着層の接着性、柔軟性及び弾力性を向上させ、非粘着面の摩擦係数を実質的に増大させることが可能になるとともに、引張強度に優れた材料で基材層を形成すれば、片面粘着テープの引張強度を高めることも可能になる。また、片面粘着テープの全体を薄く形成することも容易である。このため、弁当や惣菜などの食品を入れる容器に封をするのに適した片面粘着テープを提供することが可能になる。非粘着層と基材層との間に、低密度ポリエチレンで形成された中間層を設けると好ましい。
【００１０】
非粘着層を形成する低密度ポリエチレンの密度は、０．９２９ｇ／ｃｍ３以下であれば特に限定されないが、通常、０．８７０ｇ／ｃｍ３以上とされる。ＪＩＳ規格の分類によると、低密度ポリエチレンは、密度が０．９１０〜０．９２９ｇ／ｃｍ３のポリエチレンであると定義され、密度が０．９１０ｇ／ｃｍ３未満のポリエチレンは、超低密度ポリエチレン（ＶＬＤＰＥ）と定義されているが、本明細書では、「低密度ポリエチレン」という語を、密度が０．９２９ｇ／ｃｍ３以下のポリエチレンという意味で用いており、超低密度ポリエチレンをも含む概念としている。
【００１１】
非粘着層を形成するエチレン−酢酸ビニル共重合体における酢酸ビニルの含量（エチレン−酢酸ビニル共重合体を１００重量％とした場合の含量［重量％］）は特に限定されないが、２０〜５０重量％とすると好ましい。また、非粘着層におけるエチレン−酢酸ビニル共重合体の含量（非粘着層を形成する組成物の全体を１００重量％とした場合の含量［重量％］）も特に限定されないが、１〜３０重量％とすると好ましい。さらに、非粘着層の厚さ、基材層の厚さ、粘着層の厚さ、及び片面粘着テープの全体の厚さも特に限定されないが、通常、非粘着層の厚さは５〜３０μｍとされ、基材層の厚さは５〜７０μｍとされ、粘着層の厚さは１０〜５０μｍとされ、かつ全体の厚さは３０〜１５０μｍとされる。基材層を形成する材料の種類も特に限定されず、従来の粘着テープで用いられている各種のものを採用することができるが、ポリプロピレン又はポリエチレンテレフタレートを用いると好ましい。粘着層を形成する粘着剤（感圧性接着剤）の種類も特に限定されず、従来の粘着テープで用いられている各種のものを採用することができるが、アクリル系粘着剤又はゴム系粘着剤を用いると好ましい。
【００１２】
また、上記課題は、ＪＩＳＫ７１２５に規定される摩擦係数試験方法に基づいて測定した非粘着面（非粘着層の外表面）の静摩擦係数が０．４以上であり、全体の厚さが３０〜１５０μｍであることを特徴とする片面粘着テープを提供することによっても解決される。この片面粘着テープは、例えば、基材層と、基材層の裏面側に配された粘着層と、基材層の表面側に配された非粘着層との少なくとも３層構造とし、その非粘着層を、低密度ポリエチレン（ＬＤＰＥ）とエチレン−酢酸ビニル共重合体（ＥＶＡ）とを混合した組成物によって形成することで得ることができる。非粘着面の静摩擦係数は、０．５以上であると好ましく、０．６以上であるとより好ましく、０．７以上であると最適である。一方、非粘着面の静摩擦係数が大きすぎると、片面粘着テープが取り扱いにくくなるなどの不具合が生じるおそれがある。このため、非粘着面の静摩擦係数は、通常、０．９５以下、好ましくは０．９以下とされる。
【００１３】
さらに、上記課題は、基材層と、基材層の裏面側に配された粘着層と、基材層の表面側に配された非粘着層との少なくとも３層で構成された片面粘着ラベルであって、非粘着層が、低密度ポリエチレンとエチレン−酢酸ビニル共重合体とを混合した組成物によって形成されたことを特徴とする片面粘着ラベルを提供することによって解決される。さらにまた、ＪＩＳＫ７１２５に規定される摩擦係数試験方法に基づいて測定した非粘着面の静摩擦係数が０．４以上であり、全体の厚さが３０〜１５０μｍであることを特徴とする片面粘着ラベルを提供することによっても解決される。これらの片面粘着ラベルの趣旨は、上述した片面粘着テープと同様であるために、説明を割愛する。
【００１４】
ところで、上記課題は、上蓋と下皿からなる容器に収容された商品を包装する商品包装方法であって、基材層と、基材層の裏面側に配された粘着層と、基材層の表面側に配された非粘着層との少なくとも３層で構成され、非粘着層が、低密度ポリエチレンとエチレン−酢酸ビニル共重合体とを混合した組成物によって形成された片面粘着テープの一端を上蓋の上面における縁部付近に留めて、該片面粘着テープの中間部分を容器の側方に掛け回し、該片面粘着テープの他端を下皿の底面における縁部付近に留めることを特徴とする商品包装方法を提供することによっても解決される。これにより、商品を、多段に積み重ねた際に滑り落ちにくいものとすることが可能になる。
【００１５】
また、上記課題は、容器に収容された商品を積み重ねた状態で搬送する商品搬送方法であって、基材層と、基材層の裏面側に配された粘着層と、基材層の表面側に配された非粘着層との少なくとも３層で構成され、非粘着層が、低密度ポリエチレン（ＬＤＰＥ）とエチレン−酢酸ビニル共重合体（ＥＶＡ）とを混合した組成物によって形成された片面粘着テープを、一の容器の上面における所定箇所αと、該一の容器の上側に積み重ねられる他の容器の底面における所定箇所αに重なる所定箇所βとにそれぞれ貼り付けることを特徴とする商品搬送方法を提供することによっても解決される。これにより、容器に入れられた商品を多段に積み重ねた状態で搬送した際に、上側の商品が滑り落ちるのを防止することが可能になる。
【００１６】
さらに、上記課題は、容器に収容された商品を積み重ねた状態で陳列する商品陳列方法であって、基材層と、基材層の片面側に配された粘着層と、基材層の他面側に配された非粘着層との少なくとも３層で構成され、非粘着層が、低密度ポリエチレン（ＬＤＰＥ）とエチレン−酢酸ビニル共重合体（ＥＶＡ）とを混合した組成物によって形成された片面粘着テープを、一の容器の上面における所定箇所αと、該一の容器の上側に積み重ねられる他の容器の底面における所定箇所αに重なる所定箇所βとにそれぞれ貼り付けることを特徴とする商品陳列方法を提供することによっても解決される。これにより、容器に入れられた商品を多段に積み重ねた状態で陳列した際に、上側の商品が滑り落ちるのを防止することが可能になる。
【発明の効果】
【００１７】
以上のように、本発明によって、非粘着面が滑りにくいだけでなく、全体を薄く形成してテープロールに巻回することも容易で手軽に取り扱うことができ、弁当や惣菜などの食品を入れる容器に封をする際に好適に用いることのできる片面粘着テープを提供することが可能になる。また、この粘着テープを用いて行う商品搬送方法と商品陳列方法を提供し、容器に入れられた商品を多段に積み重ねた状態で搬送又は陳列した際に、上側の商品が滑り落ちるのを防止することも可能になる。さらに、多段に積み重ねた状態で搬送又は陳列される商品に貼り付けるのに適したラベルを提供することも可能になる。
【発明を実施するための最良の形態】
【００１８】
本発明の好適な実施態様について、図面を用いてより具体的に説明する。以下においては、片面粘着テープについて説明し、片面粘着ラベルについての説明を割愛するが、片面粘着ラベルについても略同様の構成を採用することができる。図１は、本発明の片面粘着テープ１０の一端を拡大した断面図である。図２は、片面粘着テープ１０で封をした２つの容器２０を積み重ねている状態を示した斜視図である。図３は、片面粘着テープ１０で封をした２つの容器２０を積み重ねた状態を示した斜視図である。
【００１９】
１．片面粘着テープの概要
本実施態様の片面粘着テープ１０は、図１に示すように、基材層１３と、基材層１３の裏面側に配された粘着層１４と、基材層１３の表面側に配された非粘着層１１と、非粘着層１１と基材層１３との間に設けられた中間層１２との４層で構成されたものとなっている。本実施態様の片面粘着テープ１０は、通常、図示省略のテープロールに巻回された状態で取り扱われる。片面粘着テープ１０の幅は、その用途などによって異なり、特に限定されないが、片面粘着テープ１０を、弁当や惣菜などの食品を入れる包装に封をするための封止テープとして用いる場合には、一般的に、１０〜５０ｍｍ程度とされる。本実施態様の片面粘着テープ１０の幅は１８ｍｍとなっている。
【００２０】
また、片面粘着テープ１０の全体の厚さも、その用途などによって異なり、特に限定されない。片面粘着テープ１０を、弁当や惣菜などの食品を入れる包装に封をするための封止テープとして用いる場合には、片面粘着テープ１０の全体の厚さは、通常、３０μｍ以上とされる。片面粘着テープ１０の全体の厚さは、４０μｍ以上であると好ましく、５０μｍ以上であるとより好ましい。一方、片面粘着テープ１０が厚すぎると、不経済であるばかりか、片面粘着テープ１０の可撓性が低下したり、切断しにくくなったりと、片面粘着テープ１０が取り扱いにくくなるおそれがある。このため、片面粘着テープ１０の全体の厚さは、通常、１５０μｍ以下とされる。片面粘着テープ１０の全体の厚さは、１２０μｍ以下であると好ましく、１００μｍ以下であるとより好ましい。本実施態様の片面粘着テープ１０において、全体の厚さは、７５μｍとなっている。
【００２１】
２．非粘着層
非粘着層１１は、片面粘着テープ１０の非粘着面側の最も外側に配された層となっている。非粘着層１１は、低密度ポリエチレン（ＬＤＰＥ）とエチレン−酢酸ビニル共重合体（ＥＶＡ）とを混合した組成物によって形成されている。このため、本実施態様の片面粘着テープ１０は、従来の片面粘着テープ１０と比較して、非粘着面が滑りにくくなっている。
【００２２】
非粘着層１１を形成する低密度ポリエチレンの密度は、０．９２９ｇ／ｃｍ３以下であれば特に限定されないが、小さすぎると、片面粘着テープ１０の強度が低下するおそれがある。このため、非粘着層１１を形成する低密度ポリエチレンの密度は、通常、０．８７０ｇ／ｃｍ３以上とされる。非粘着層１１を形成する低密度ポリエチレンの密度は、０．８８０ｇ／ｃｍ３以上であると好ましく、０．８９０ｇ／ｃｍ３以上であるとより好ましい。一方、非粘着層１１を形成する低密度ポリエチレンの密度が大きすぎると、非粘着層１１の弾力性が向上しにくくなるおそれがある。このため、非粘着層１１を形成する低密度ポリエチレンの密度は、０．９２５ｇ／ｃｍ３以下とすると好ましい。非粘着層１１を形成する低密度ポリエチレンの密度は、０．９２０ｇ／ｃｍ３以下であるとより好ましい。
【００２３】
非粘着層１１を形成するエチレン−酢酸ビニル共重合体における酢酸ビニルの含量（エチレン−酢酸ビニル共重合体を１００重量％とした場合の含量［重量％］）は、特に限定されないが、非粘着層１１の接着性や柔軟性を確保するためには、２０重量％以上とすると好ましい。非粘着層１１を形成するエチレン−酢酸ビニル共重合体における酢酸ビニルの含量は、３０重量％以上とするとより好ましく、４０重量％以上とするとさらに好ましい。一方、非粘着層１１を形成するエチレン−酢酸ビニル共重合体における酢酸ビニルの含量が多すぎると、非粘着面の接着性が高くなってべたつきやすくなるおそれがある。このため、非粘着層１１を形成するエチレン−酢酸ビニル共重合体における酢酸ビニルの含量は、５０重量％以下とすると好ましい。
【００２４】
非粘着層１１におけるエチレン−酢酸ビニル共重合体の含量（非粘着層１１を形成する組成物の全体を１００重量％とした場合の含量［重量％］）も特に限定されない。しかし、非粘着層１１におけるエチレン−酢酸ビニル共重合体の含量が少なすぎると、非粘着層１１の接着性や柔軟性を向上させにくくなる。このため、非粘着層１１におけるエチレン−酢酸ビニル共重合体の含量は、通常、１重量％以上とされる。非粘着層１１におけるエチレン−酢酸ビニル共重合体の含量は、５重量％以上であると好ましく、１０重量％以上であるとより好ましい。一方、非粘着層１１におけるエチレン−酢酸ビニル共重合体の含量が多すぎると、非粘着面の接着性が高くなってべたつきやすくなるおそれがある。このため、非粘着層１１におけるエチレン−酢酸ビニル共重合体の含量は、通常、３０重量％以下とされる。非粘着層１１におけるエチレン−酢酸ビニル共重合体の含量は、２５重量％以下であると好ましく、２０重量％以下であるとより好ましい。
【００２５】
非粘着層１１の厚さは、基材層１３の厚さなどによっても異なり、特に限定されないが、薄すぎると、片面粘着テープ１０の非粘着面を滑りにくくすることが困難になるおそれがある。このため、非粘着層１１の厚さは、通常、５μｍ以上とされる。非粘着層１１の厚さは、８μｍ以上であると好ましく、１０μｍ以上であるとより好ましい。一方、非粘着層１１を厚くしすぎると、片面粘着テープ１０が厚くなりすぎるおそれがある。このため、非粘着層１１の厚さは、通常、５０μｍ以下とされる。非粘着層１１の厚さは、４０μｍ以下であると好ましく、３０μｍ以下であるとより好ましい。本実施態様の片面粘着テープ１０において、非粘着層１１の厚さは、１５μｍとしている。
【００２６】
３．中間層
中間層１２は、低密度ポリエチレンで形成されており、非粘着層１１と基材層１３との間に配されている。このように中間層１２を設けることにより、非粘着層１１（エチレン酢酸ビニル−共重合体を含有する低密度ポリエチレン）の、基材層１３（延伸ポリプロピレン）に対するラミネートを良好に行うことが可能になる。中間層１２を形成する低密度ポリエチレンの密度については、非粘着層１１を形成する低密度ポリエチレンの密度と同様であるために、説明を割愛する。
【００２７】
中間層１２の厚さは、非粘着層１１の厚さなどによっても異なり、特に限定されないが、薄すぎると、中間層１２を設ける意義が低下するため、通常、５μｍ以上とされる。中間層１２の厚さは、８μｍ以上であると好ましく、１０μｍ以上であるとより好ましい。一方、中間層１２を厚くしすぎると、片面粘着テープ１０が厚くなりすぎるおそれがある。このため、中間層１２の厚さは、通常、５０μｍ以下とされる。中間層１２の厚さは、４０μｍ以下であると好ましく、３０μｍ以下であるとより好ましい。本実施態様の片面粘着テープ１０において、中間層１２の厚さは、１５μｍとしている。
【００２８】
４．基材層
基材層１３は、実質的に、片面粘着テープ１０に引張強度を付与するための層となっている。基材層１３を形成する材料の種類は特に限定されず、従来の粘着テープ１０で用いられている各種のものを採用することができる。基材層１３を形成する材料としては、ポリオレフィン系樹脂、ポリ塩化ビニル系樹脂、ポリアミド系樹脂、ポリエステル系樹脂、ポリスチレン系樹脂などの樹脂が一般的に用いられている。弁当や惣菜などの食品を入れる容器２０に封をする片面粘着テープ１０としては、人体への影響や環境に対する負荷やコストなどを考慮して、ポリプロピレンやポリエチレンなどのポリオレフィン系樹脂がよく用いられている。中でも、ポリプロピレン、特に、延伸ポリプロピレン（ＯＰＰ）は、引張強度などの機械的特性に優れているために、基材層１３を形成する材料として好適である。本実施態様の片面粘着テープ１０においても、基材層１３を延伸ポリプロピレンで形成している。
【００２９】
基材層１３の厚さは、非粘着層１１の厚さなどによっても異なり、特に限定されないが、薄すぎると、片面粘着テープ１０の引張強度が確保できなくなるおそれがある。このため、基材層１３の厚さは、通常、５μｍ以上とされる。基材層１３の厚さは、１０μｍ以上であると好ましく、１５μｍ以上であるとより好ましい。一方、基材層１３を厚くしすぎると、片面粘着テープ１０が厚くなりすぎるおそれがある。このため、基材層１３の厚さは、通常、７０μｍ以下とされる。基材層１３の厚さは、６０μｍ以下であると好ましく、５０μｍ以下であるとより好ましい。本実施態様の片面粘着テープにおいて、基材層１３の厚さは、２０μｍとしている。
【００３０】
５．粘着層
粘着層１４は、片面粘着テープ１０に粘着力を付与するための層となっている。粘着層１４を形成する粘着剤（感圧性接着剤）の種類は特に限定されず、従来の片面粘着テープ１０で用いられている各種のものを採用することができる。粘着層１４を形成する粘着剤としては、天然ゴム、ポリイソブチレン（ＰＩＢ）などのゴム系粘着剤、アクリル酸エステルなどを単量体の主成分とするアクリル系粘着剤、ポリジメチルシロキサンなどのシリコーン系粘着剤などが例示される。これらの粘着剤は、単独で使用することもできるし、２種以上組み合わせて使用することもできる。特に、アクリル系粘着剤は、本発明の片面粘着テープ１０の粘着層１４を形成する粘着剤として好ましい。アクリル系粘着剤は、他の粘着剤と比較して剥がしやすい特徴を有しているが、この特徴は、弁当や惣菜を入れる容器２０など、将来開封される容器２０に封をする片面粘着テープ１０に使用する粘着剤として好適だからである。
【００３１】
粘着層１４の厚さは、粘着層１４を形成するのに用いる粘着剤の種類などによっても異なり、特に限定されないが、薄すぎると、片面粘着テープ１０の粘着面の粘着力を確保できなくなるおそれがある。このため、粘着層１４の厚さは、通常、１０μｍ以上とされる。粘着層１４の厚さは、１５μｍ以上であると好ましく、２０μｍ以上であるとより好ましい。一方、粘着層１４を厚くしすぎると、片面粘着テープ１０が厚くなりすぎるおそれがある。このため、粘着層１４の厚さは、通常、５０μｍ以下とされる。粘着層１４の厚さは、４０μｍ以下であると好ましく、３０μｍ以下であるとより好ましい。本実施態様の片面粘着テープにおいて、粘着層１４の厚さは、２５μｍとしている。
【００３２】
６．商品搬送方法及び商品陳列方法
次に、本発明の粘着テープ１０を用いて行う商品包装方法と商品搬送方法について説明する。本発明の商品包装方法は、図２と図３に示すように、上蓋２１と下皿２２とからなる容器２０に収容された商品を、上述した本発明の片面粘着テープ１０（図１を参照）を用いて包装するものとなっている。具体的には、片面粘着テープ１０の一端を上蓋２１の上面における縁部付近に留めて、片面粘着テープ１０の中間部分を容器２０の側方に掛け回し、片面粘着テープ１０の他端を下皿２２の底面における縁部付近に留める。これにより、商品を多段に積み重ねた際に滑り落ちにくくすることが可能になる。
【００３３】
７．商品搬送方法及び商品陳列方法
次に、本発明の片面粘着テープ１０を用いて行う商品搬送方法と商品陳列方法とについて説明する。本発明の商品搬送方法と商品陳列方法は、図２と図３に示すように、容器２０に収容された商品を積み重ねた状態で搬送又は陳列するものであり、上述した本発明の片面粘着テープ１０を、下側の容器２０の上面における所定箇所α（図２における部分Ａに一致）と、上側の容器２０の底面における所定箇所β（図２における部分Ｂに一致）とにそれぞれ貼り付けることを特徴としている。これにより、容器２０に入れられた商品を多段に積み重ねた状態で搬送又は陳列した際に、上側の商品が滑り落ちるのを防止することが可能になる。図２と図３の例では、商品を二段重ねしているが、さらに多段に積み重ねることも可能である。
【００３４】
８．用途
本発明の片面粘着テープは、その用途を特に限定されるものではなく、幅広い用途に用いることができる。特に、滑り止めが必要な箇所に貼り付けるものとして適している。なかでも、積み重ねた状態で搬送や陳列される商品の容器の滑り止めを行うものとして好適である。この場合、その商品の種類も特に限定されないが、弁当や惣菜などの食品を入れる容器に封をする封止テープとして特に好適に用いることができる。また、ガラス製品や陶器など、高価で破損しやすい商品の容器に封をするものとしても好適に用いることができる。
【実施例】
【００３５】
以下、実施例によって本発明の片面粘着テープを詳細に説明するが、本発明の片面粘着テープは、かかる実施例の態様に何ら限定されるものではなく、本発明の趣旨を逸脱しない範囲で、適宜変更することが可能である。
【００３６】
まず、本発明の片面粘着テープの非粘着層を形成する、低密度ポリエチレンとエチレン−酢酸ビニル共重合体とを混合した組成物が、どの程度の滑り止め効果を有するか、あるいは該組成物におけるエチレン−酢酸ビニル共重合体の含量が滑り止め効果にどのような影響を及ぼすのかを調べるために、２枚の樹脂フィルム（以下、樹脂フィルムＡ，Ｂとする。）を用いて、その接触面での静摩擦係数の測定を行った（実験１）。静摩擦係数の測定は、ＪＩＳＫ７１２５「プラスチック−フィルム及びシート−摩擦係数試験方法」における「８．１  フィルム対フィルムの測定」に準拠して行った。下記表１にその結果を示す。
【００３７】
【表１】
2010013508.tif 000003
【００３８】
上記表１における「ＬＤＰＥ／ＥＶＡ」は、その樹脂フィルムが低密度ポリエチレン（ＬＤＰＥ）とエチレン−酢酸ビニル共重合体（ＥＶＡ）とを混合した組成物からなることを示しており、その樹脂フィルムが本発明の片面粘着テープにおける非粘着層を形成する材料として採用しうることを示している。「ＥＶＡ」の後ろの括弧内の数値は、該組成物全体を１００重量％としたときのエチレン−酢酸ビニル共重合体の含量（重量％）である。また、「ＯＰＰ」は、その樹脂フィルムが延伸ポリエチレンからなることを示している。さらに、「ＰＥ」は、その樹脂フィルムがポリエチレンからなることを示している。さらにまた、「ＰＰ」は、その樹脂フィルムがポリプロピレンからなることを示している。
【００３９】
上記表１をみると、比較例１，２では、静摩擦係数がそれぞれ０．２４０と０．３６０であったのに対して、実施例１〜３では、静摩擦係数が０．５００以上と非常に高い数値を示していることが分かる。特に、エチレン−酢酸ビニル共重合体の含量を１０重量％としたときには、静摩擦係数が０．７８５と比較例1，２の２倍以上の数値を示しているのには驚きである。以上のことから、本発明の片面粘着テープが、優れた滑り止め効果を発揮しうるものであることが分かった。
【００４０】
次に、図２と図３に示すように、片面粘着テープ１０で容器２０に封をした弁当を、下側の容器２０に貼り付けられた片面粘着テープ１０における上蓋２１の上面に留められた部分Ａ（図２）と、上側の容器２０に貼り付けられた片面粘着テープ１０における下皿２２の底面に留められた部分Ｂ（図２）とが重なるように二段に積み重ね、台板３０（図４）の上に載置した。この後、台板３０の傾斜角度θを０°から徐々に増加させていき、上側の容器２０が滑り落ちたときの傾斜角度θ（以下において、「滑り出し角度θＳ」と表記する。）を測定した（実験２）。実験２は、本発明の片面粘着テープ１０と従来の片面粘着テープ１０とのそれぞれについて行った。図４は、片面粘着テープ１０で封をした２つの容器２０を積み重ねて台板３０に載置し、台板３０の傾斜角度θを徐々に増加させている状態を示した正面図である。下記表２にその結果を示す。
【００４１】
【表２】
2010013508.tif 000004
【００４２】
ただし、本発明の片面粘着テープ１０と従来の片面粘着テープ１０は、それぞれ下記表３に示す構成のものを使用した。また、片面粘着テープ１０は、本発明のものと従来のものとのいずれにおいても、幅１８ｍｍのものを用いた。片面粘着テープ１０の部分Ａ（図２）と部分Ｂ（図２）における長手方向に沿った長さはいずれも５０ｍｍに揃えた。実験２では、３種類の弁当I〜IIIについて測定を行った。弁当Iは、延伸ポリスチレン（ＯＰＳ）で形成された上蓋２１と、発泡ポリスチレン（ＰＳＰ）で形成された下皿２２とからなる、幅１８ｃｍ、縦１３ｃｍ、高さ３．８ｃｍの容器２０に内容物をいれたものであり、その全体重量は３５０ｇである。弁当IIは、延伸ポリスチレン（ＯＰＳ）で形成された上蓋２１と、フィラー入りポリプロピレン（ＰＰＦ）で形成された下皿２２とからなる、幅２２ｃｍ、縦１６ｃｍ、高さ４．３ｃｍの容器２０に内容物をいれたものであり、その全体重量は５００ｇである。弁当IIIは、延伸ポリスチレン（ＯＰＳ）で形成された上蓋２１と、フィラー入りポリプロピレン（ＰＰＦ）で形成された下皿２２とからなる、幅２３ｃｍ、縦１９ｃｍ、高さ３．８ｃｍの容器２０に内容物をいれたものであり、その全体重量は５００ｇである。
【００４３】
【表３】
2010013508.tif 000005
【００４４】
上記表２を見ると、弁当I〜IIIのいずれにおいても、滑り出し角度θＳは、従来の片面粘着テープ１０で封をしたものよりも、本発明の片面粘着テープ１０で封をしたものの方が上回っていることが分かる。とくに、全体重量の大きな弁当IIと弁当IIIにおいては、滑り出し角度θＳに３倍以上の開きがあることが分かる。以上のことから、本発明の片面粘着テープ１０が、実際に、優れた滑り止め効果を奏するものであることが分かった。
【図面の簡単な説明】
【００４５】
【図１】本発明の片面粘着テープの一端を拡大した断面図である。
【図２】片面粘着テープで封をした２つの容器を積み重ねている状態を示した斜視図である。
【図３】片面粘着テープで封をした２つの容器を積み重ねた状態を示した斜視図である。
【図４】片面粘着テープで封をした２つの容器を積み重ねて台板に載置し、台板の傾斜角度θを徐々に増加させている状態を示した正面図である。
【符号の説明】
【００４６】
１０  片面粘着テープ
１１  非粘着層
１２  中間層
１３  基材層
１４  粘着層
２０  容器
２１  上蓋
２２  下皿
３０  台板
Ａ  下側の容器に貼り付けられた片面粘着テープにおける上蓋の上面に留められた部分
Ｂ  上側の容器に貼り付けられた片面粘着テープにおける下皿の底面に留められた部分
θ  台板の傾斜角度
【図１】
2010013508.tif 000006
【図２】
2010013508.tif 000007
【図３】
2010013508.tif 000008
【図４】
2010013508.tif 000009